(57)【要約】      （修正有）【課題】プレキャストコンクリート版の接合部の耐久性を向上するとともに、プレキャストコンクリート版の厚さを小さくすることを可能とするプレキャストコンクリート版の接合構造を提供する。【解決手段】互いに接合される２つのプレキャストコンクリート版１の対向する接合端面１ａの双方から複数の補強部材２が突き出し、対向する接合端面間には、補強部材を埋め込むように接合部コンクリートが打設されている。補強部材は、束ねられた多数の連続繊維を合成樹脂によって結着したＦＲＰ材であり、両端部がプレキャストコンクリート版中に埋め込まれ、中間部が接合端面の上部及び下部から突き出して連続するループ状に湾曲しており、少なくとも湾曲する部分の一部では、断面形状が該ＦＲＰ材の湾曲面から張り出す方向に拡大された扁平な形状となっている。【選択図】図２
2019127770.tif 000002
【特許請求の範囲】
【請求項１】
互いに接合される２つのプレキャストコンクリート版の対向する接合端面の双方から複数の補強部材が突き出し、
対向する前記接合端面間には、前記補強部材を埋め込むように接合部コンクリートが打設されており、
前記補強部材は、
束ねられた多数の連続繊維を合成樹脂によって結着したＦＲＰ材であり、
両端部が前記プレキャストコンクリート版中に埋め込まれ、中間部が前記接合端面の上部及び下部から突き出して湾曲し、ループ状に連続しており、
少なくとも湾曲する部分の一部では、断面形状が該ＦＲＰ材の軸線に対して横方向に張り出すように拡大された扁平な形状となっていることを特徴とするプレキャストコンクリート版の接合構造。
【請求項２】
前記ＦＲＰ材は、複数の連続繊維を束ねた紐状体を、複数組み合わせて組み紐状に編まれていることを特徴とする請求項１に記載のプレキャストコンクリート版の接合構造。
【請求項３】
前記ＦＲＰ材は、前記湾曲する部分において、複数の連続繊維を含む束が該ＦＲＰ材の軸線回りに１８０°以上ねじられていることを特徴とする請求項１に記載のプレキャストコンクリート版の接合構造。
【請求項４】
前記ＦＲＰ材は、連続繊維を束ねた紐状体が複数並列して帯状に束ねられ、帯状となった該ＦＲＰ材の両面が内側及び外側となるように湾曲するものであることを特徴とする請求項１に記載のプレキャストコンクリート版の接合構造。
【請求項５】
前記紐状体は、柔軟に変形するシートからなる筒状体の内側に挿通され、該筒状体の内側に充填された合成樹脂によって前記連続繊維が結着されていることを特徴とする請求項４に記載のプレキャストコンクリート版の接合構造。
【請求項６】
前記紐状体のそれぞれを構成する束ねられた連続繊維は、前記ＦＲＰ材が湾曲する部分で該紐状体の軸線回りに１８０°以上ねじられていることを特徴とする請求項４又は請求項５に記載のプレキャストコンクリート版の接合構造。
【請求項７】
前記補強部材の湾曲する部分の中心軸線の形状が半円形状となっており、該湾曲する部分の全域で断面が扁平な形状となっていることを特徴とする請求項１から請求項６までのいずれかに記載のプレキャストコンクリート版の接合構造。
【請求項８】
前記接合部コンクリートに埋め込まれ、該接合部コンクリートを補強する前記補強部材を含む棒状又は線状の部材のすべてが非導電性の連続繊維を用いたＦＲＰ材であることを特徴とする請求項１から請求項７までのいずれかに記載のプレキャストコンクリート版の接合構造。
【発明の詳細な説明】
【技術分野】
【０００１】
本発明は、橋梁の床版等に用いられるプレキャストコンクリート版を、設置する現場において接合する構造に関するものである。
【背景技術】
【０００２】
道路橋等においては、支点間に鋼桁又はコンクリート桁を架け渡し、その上に配列された複数のプレキャストコンクリート版を接合してコンクリート床版とするものが多く採用されている。そして、上記プレキャストコンクリート版の接合は、例えば特許文献１に記載されているように、隣り合うプレキャストコンクリート版の双方からループ状に鉄筋を突き出しておき、これらの鉄筋を埋め込むように接合部のコンクリートを打設する構造が用いられている。
【０００３】
このような接合構造では、接合されたプレキャストコンクリート版の双方間に大きな引張力又はせん断力が作用したときに、ループ状の鉄筋とその内側で接触する接合部のコンクリートとの間に大きな支圧力が作用する。この支圧力は、非特許文献１に記載の「腹圧力」に相当するものであり、この支圧力によるコンクリートの応力度を圧壊が生じない程度に抑える必要がある。つまり、図１０に示すように鉄筋５１の曲げ半径を大きくして支圧力Ｐｕが作用する範囲Ｈを上下方向に拡大すること、又は鉄筋５１の径φを大きくして横方向に支圧力が作用する範囲を拡大することによってコンクリートの支圧応力度が低減される。
【０００４】
一方、特許文献２には、上記支圧応力度が大きくなるのを抑制するために、フープ状に湾曲した鉄筋の内側に鋼板を配置することが提案されている。湾曲した鉄筋の内側に鋼板が配置されることにより、鉄筋の引張力が広く分布してコンクリートに伝達され、支圧応力度が低減されるものである。
【先行技術文献】
【特許文献】
【０００５】
【特許文献１】特開２００９−２６４０４０号公報
【特許文献２】特開平８−３２６１９７号公報
【非特許文献】
【０００６】
【非特許文献１】Ｆ・レオンハルト，Ｅ・メニッヒ，（横道英雄：監訳），鉄筋コンクリートの配筋，Ｐ４２〜Ｐ４６，１９８５年４月３０日発行，鹿島出版会
【発明の概要】
【発明が解決しようとする課題】
【０００７】
しかしながら、上記のような従来の接合構造では次のような解決が望まれる課題がある。
隣り合うプレキャストコンクリート版の間に接合部コンクリートを打設した接合構造では、接合部コンクリートとプレキャストコンクリート版との境界部に雨水等が浸入することがある。また、接合部コンクリートはプレキャストコンクリートに比べて微小なひび割れが生じやすく、生じたひび割れ等から雨水が浸入することがある。雨水が浸入することによって鉄筋がさびやすくなり、コンクリートの耐久性が劣化する。
【０００８】
また、プレキャストコンクリート版の接合部に用いられるループ状の鉄筋は、接合部コンクリートに対する支圧応力度を抑制するために曲げ半径を大きく設定しなければならないことがある。また、鉄筋の強度の維持のために曲げ半径が制限されることもある。そして、曲げ半径が制限されることによってプレキャストコンクリート版を厚くする必要が生じることがある。プレキャストコンクリート版の厚さが大きくなると重量が過大となり、適用性、経済性を損なうことになる。
一方、特許文献２に記載されているようにループ状の鉄筋の内側に鋼板を配置するときには、鉄筋を矩形に近い状態に曲折することになり、曲げ半径を大きく維持することが難しくなる。
【０００９】
本発明は、上記のような事情に鑑みてなされたものであり、その目的は、プレキャストコンクリート版の接合部の耐久性を向上するとともに、プレキャストコンクリート版の厚さを小さくすることが可能となるプレキャストコンクリート版の接合構造を提供することである。
【課題を解決するための手段】
【００１０】
上記課題を解決するために、請求項１に係る発明は、  互いに接合される２つのプレキャストコンクリート版の対向する接合端面の双方から複数の補強部材が突き出し、  対向する前記接合端面間には、前記補強部材を埋め込むように接合部コンクリートが打設されており、  前記補強部材は、  束ねられた多数の連続繊維を合成樹脂によって結着したＦＲＰ材であり、  両端部が前記プレキャストコンクリート版中に埋め込まれ、中間部が前記接合端面の上部及び下部から突き出して湾曲し、ループ状に連続しており、  少なくとも湾曲する部分の一部では、断面形状が該ＦＲＰ材の軸線に対して横方向に張り出すように拡大された扁平な形状となっているプレキャストコンクリート版の接合構造を提供する。
【００１１】
この接合構造では、接合部コンクリートとプレキャストコンクリート版との境界部や生じたひび割れに雨水等が浸入しても、補強部材はＦＲＰ材であって錆びることがない。したがって、接合部の耐久性が向上する。
また、補強部材の湾曲する部分で、断面が扁平となって接合部コンクリートに対して接触する面積が拡大されているので、引張力が作用したときに接合部コンクリートに作用する支圧応力度が低減され、曲げ半径を小さく設定しても接合部コンクリートの圧壊が抑制される。
さらに、プレキャストコンクリート版の接合部における補強部材として鉄筋を用いると、鉄筋の強度の維持及び接合部コンクリートに対する支圧応力度を抑制するために曲げ半径が制限され、コンクリート版の厚さを小さく設定するのが難しくなるが、本接合構造では、補強部材にＦＲＰ材を用い、湾曲する部分すなわち接合部コンクリートに圧接される部分で幅が拡大されているので曲げ半径を小さくし、コンクリート版の厚さを薄く設定することが可能となる。
【００１２】
請求項２に係る発明は、請求項１に記載のプレキャストコンクリート版の接合構造において、  前記ＦＲＰ材は、複数の連続繊維を束ねた紐状体を、複数組み合わせて組み紐状に編まれているものとする。
【００１３】
この接合構造では、ＦＲＰ材を構成する連続繊維が複数の紐状体に束ねられ、組み紐状に編まれていることにより、ＦＲＰ材の断面内におけるそれぞれの紐状体の位置が軸線に沿って変動する。これにより、ＦＲＰ材を湾曲しても一部の紐状体に緩みが生じるのを抑えることができる。したがって、湾曲する部分における断面内の内側と外側とで周長に差が生じることによる連続繊維間の応力度の差を低減することができる。
【００１４】
請求項３に係る発明は、請求項１に記載のプレキャストコンクリート版の接合構造において、  前記ＦＲＰ材は、前記湾曲する部分において、複数の連続繊維を含む束が該ＦＲＰ材の軸線回りに１８０°以上ねじられているものとする。
【００１５】
この接合構造では、ＦＲＰ材を構成する連続繊維の束が湾曲する部分で１８０°以上ねじられることにより、湾曲する部分の前後でＦＲＰ材の断面内で外側にあった連続繊維が内側に、内側にあった連続繊維が外側に移動する。これにより、ＦＲＰ材が湾曲する部分における各連続繊維の長さの差を小さく抑えるとともに、一部の連続繊維に緩みが生じるのを抑えることができる。したがって、湾曲する部分における断面内の内側と外側とで周長に差が生じることによる連続繊維間の応力度の差を低減することができる。
【００１６】
請求項４に係る発明は、請求項１に記載のプレキャストコンクリート版の接合構造において、  前記ＦＲＰ材は、連続繊維を束ねた紐状体が複数並列して帯状に束ねられ、帯状となった該ＦＲＰ材の両面が内側及び外側となるように湾曲するものとする。
【００１７】
この接合構造では、複数の紐状体を用いるので、それぞれの紐状体の径が小さくても大きな断面積が確保され、十分な強度を有する補強部材とすることができる。そして、並列された紐状体の幅の広い面に支圧力が作用することによって、ＦＲＰ材に大きな引張力が作用するときのコンクリートの支圧応力度を小さく抑えることができる。また、それぞれの紐状体は径を小さくすることができるので、湾曲する部分における内側と外側との周長の差を小さく抑えることができ、連続繊維間における応力度の差が小さくなる。
【００１８】
請求項５に係る発明は、請求項４に記載のプレキャストコンクリート版の接合構造において、  前記紐状体は、柔軟に変形するシートからなる筒状体の内側に挿通され、該筒状体の内側に充填された合成樹脂によって前記連続繊維が結着されているものとする。
【００１９】
この接合構造では、連続繊維を結着させる合成樹脂が筒状体の内側に閉じ込められたものとなっているので、筒状体内に未硬化の合成樹脂を充填することによって連続繊維間に含浸させることができる。そして、未硬化の合成樹脂が筒状体内に充填されている状態では柔軟に変形が可能となっており、筒状体内に未硬化の合成樹脂を充填した後に湾曲した形状に成形することができる。したがって、湾曲してそれぞれの連続繊維にほぼ均等な引張力が導入される状態で未硬化の含浸樹脂を連続繊維間に含浸させることができる。
【００２０】
請求項６に係る発明は、請求項４又は請求項５に記載のプレキャストコンクリート版の接合構造において、  前記紐状体のそれぞれを構成する束ねられた連続繊維は、前記ＦＲＰ材が湾曲する部分で該紐状体の軸線回りに１８０°以上ねじられているものとする。
【００２１】
この接合構造では、それぞれの紐状体を構成する連続繊維の束がねじられることによって湾曲する部分で長さの差が生じるのを低減することができる。したがって、連続繊維のそれぞれの間で応力度の差が生じるのを抑制することができる。
【００２２】
請求項７に係る発明は、請求項１から請求項６までのいずれかに記載のプレキャストコンクリート版の接合構造において、  前記補強部材の湾曲する部分の中心軸線の形状が半円形状となっており、該湾曲する部分の全域で断面が扁平な形状となっているものとする。
【００２３】
この接合構造では、補強部材が円弧状に湾曲しているので、引張力が導入されたときに湾曲する部分の内側で接触する接合部コンクリートに対して円弧の中心に向かうほぼ均等な支圧応力度が作用する。そして、この湾曲する部分の全域でＦＲＰ材の幅が拡大されていることによって接合部コンクリートに作用する支圧応力度を広い範囲にほぼ均等にして作用させることができ、支圧応力度を小さく抑えることができる。
【００２４】
請求項８に係る発明は、請求項１から請求項７までのいずれかに記載のプレキャストコンクリート版の接合構造において、  前記接合部コンクリートに埋め込まれ、該接合部コンクリートを補強する前記補強部材を含む棒状又は線状の部材のすべてが非導電性の連続繊維を用いたＦＲＰ材であるものとする。
【００２５】
この接合構造では、接合部コンクリートに埋め込まれる補強用の部材が非導電性となっているので、プレキャストコンクリート版に埋め込まれている鉄筋やＰＣ鋼材との間で微少電流が生じるのを抑制することができる。これにより、鉄筋やＰＣ鋼材に電気腐食が生じるのが低減され、床版の耐久性が向上する。
【発明の効果】
【００２６】
以上説明したように、本発明のプレキャストコンクリート版の接合構造では、プレキャストコンクリート版の接合部の耐久性が向上するとともに、プレキャストコンクリート版の厚さを小さくすることが可能となる。
【図面の簡単な説明】
【００２７】
【図１】本発明の一実施形態であるプレキャストコンクリート版の接合構造を示す概略断面図及び接合部コンクリートの打設前における概略平面図である。
【図２】図１に示す接合構造で接合されるプレキャストコンクリート版の接合端部を示す概略斜視図である。
【図３】図１及び図２に示すプレキャストコンクリート版の接合構造で用いることができる補強部材の例を示す概略斜視図及び断面図である。
【図４】図３に示す補強部材の連続繊維の配列状態を示す展開図である。
【図５】本発明に係るプレキャストコンクリート版の接合構造で用いることができる補強部材の他の例を示す概略斜視図及び断面図である。
【図６】図５に示す補強部材の連続繊維の配列状態を示す展開図である。
【図７】本発明に係るプレキャストコンクリート版の接合構造で用いることができる補強部材の他の例を示す概略斜視図及び断面図である。
【図８】図７に示す補強部材の連続繊維の配列状態を示す展開図である。
【図９】本発明に係るプレキャストコンクリート版の接合構造で用いることができる補強部材の他の例を示す概略斜視図及び断面の状態を示す拡大斜視図である。
【図１０】プレキャストコンクリート版の接合部に配置されるループ状の補強部材とこれを埋め込むコンクリートとの間に作用する支圧力を説明する概略図である。
【発明を実施するための形態】
【００２８】
以下、本発明の実施の形態を図に基づいて説明する。
図１は、本発明の一実施形態であるプレキャストコンクリート版の接合構造を示す概略断面図及び接合部コンクリートの打設前における平面図である。また、図２は、図１に示す構造で接合されるプレキャストコンクリート版の接合端部を示す概略斜視図である。
この接合構造では、互いに接合する２つのプレキャストコンクリート版１は接合端面１ａが対向するように配置され、双方の接合端面１ａから複数のループ状の補強部材２が突き出している。そして、上記補強部材２が突き出す方向とほぼ直角方向に複数の横方向補強部材３が配置され、これらの補強部材２及び横方向補強部材３を埋め込むように接合部コンクリート４が打設されたものである。
【００２９】
上記プレキャストコンクリート版１は、道路橋の床版となるものであり、例えば複数の鋼桁（図示しない）の上に支持されたものである。そして、鋼桁の軸線方向に複数が配列され、接合端面１ａは鋼桁の軸線とほぼ直角方向に設定されている。これらのプレキャストコンクリート版１は、鉄筋コンクリート又はプレストレストコンクートで形成されるものであり、コンクリート内には路面上に作用する荷重を支持するのに十分な鉄筋又は鉄筋とＰＣ鋼材が配置されている。
【００３０】
上記補強部材２は、高い強度を有する連続繊維を束ね、合成樹脂によって結着したＦＲＰ材である。また、横方向補強部材も同様に連続繊維を束ね、合成樹脂で結着したＦＲＰ材が用いられている。連続繊維は、アラミド繊維、鉱物繊維、炭素繊維、鋼繊維等を用いることができるが、非導電性の材料で形成されたものが望ましい。
【００３１】
複数の上記補強部材２のそれぞれは、図１及び図２に示すように、一部がプレキャストコンクリート版１内に埋め込まれるとともに、接合端面１ａの上部とその下方から突き出し、これらが湾曲してループ状に連続するものとなっている。プレキャストコンクリート版１に埋め込まれた部分は、ループ状に突き出した部分に引き抜こうとする方向の力が作用したときにも十分に抵抗することができる長さを有するものである。接合端面１ａから突き出して湾曲する部分の形状は円弧状とするのが望ましいが、その他の形状で曲げられてループ状に連続するものであってもよい。
なお、図２では横方向補強部材の一部の描出を省略している。
【００３２】
上記補強部材２は、図３に示すように、プレキャストコンクリート版１に埋め込まれる部分１１が直線状で断面はほぼ円形又は縦横の寸法がほぼ同じとなる形状である。そして、湾曲する部分１２では横方向に幅が拡大された扁平な形状となっている。プレキャストコンクリート版１から突き出した直線状の部分で徐々に幅を拡大するように断面が変形し、湾曲する部分１２の全域でほぼ等幅の扁平な断面形状となるものである。扁平な断面形状となっている部分の幅は、プレキャストコンクリート版１に埋め込まれる部分の太さの１．５倍から２．０倍程度となっている。
【００３３】
この補強部材２を構成する繊維は、図４に示すように、組紐状に編み上げられたものであり、複数の連続繊維を束ねた紐状体２ａを複数組み合わせて形成される。図４に示す例では、１６本の紐状体を編むことによって太い組紐とし、これに合成樹脂を含浸してロッド状にしたものである。そして、湾曲する部分１２では編み合わされたそれぞれの紐状体２ａの間隔を粗くし、扁平な形状に配置して幅を拡大している。それぞれの紐状体２ａは太い組紐の中心線の周りをらせん状に配置されたものであり、８本ずつが逆方向に傾斜して互いに編み合わされたものである。
【００３４】
このような接合構造では、プレキャストコンクリート版１から突き出して接合部コンクリート４に埋め込まれる補強部材２がＦＲＰ材からなるものであり、これらの補強部材２が腐食することによる接合部の劣化が防止される。一般に現場で打設された接合部コンクリートは工場等で製作されるプレキャストコンクリート版よりも微細なひび割れが生じやすく、接合部コンクリート４に鉄筋が埋め込まれていると早期に腐食が生じるおそれがある。また、融雪剤等の影響によって早期に腐食が進行することもある。上記接合構造では補強部材２としてＦＲＰ材が用いられていることにより、補強部材２の腐食による接合部コンクリート４の劣化が回避される。特に横方向補強部材３にもＦＲＰ材を用いることにより、プレキャストコンクリート版１に配置された鉄筋やＰＣ鋼材との間で局部電池が発生するのが防止され、電気的に腐食が促進されるのを抑制することができる。
【００３５】
また、補強部材２は湾曲する部分１２で断面が扁平となっているので、接合部コンクリート４に対して接触する面積を拡大することができる。これにより、補強部材２に引張力が作用したときに接合部コンクリート４に作用する支圧応力度を低減することができるとともに、支圧応力度を所定の値以下に抑えた状態で、湾曲する部分１２の上下方向の領域を小さくすることができる。つまり、湾曲する部分１２の曲率半径を小さくしてプレキャストコンクリート版１から突き出す上下の位置の間隔を小さくすることでき、プレキャストコンクリート版１の厚さを小さくすることが可能となる。また、補強部材２は、多数の細い連続繊維によって引張力を負担するものであり、曲率半径を小さくしても強度に及ぼす影響を小さく抑えることができる。
【００３６】
一般に太さ又は厚さのある部材を湾曲させると湾曲する部分の内周側と外周側とで軸線方向の長さに差が生じる。これにより、軸線方向の引張力が作用したときに応力度の差が生じるおそれがある。多数の連続繊維を束ねた部材であれば、連続繊維が並行に配置されたものを湾曲させると外周側と内周側とで応力度に顕著な差が生じるおそれがある。しかし、上記実施の形態の補強部材２では、連続繊維を組紐として用いているので、湾曲する部分１２でそれぞれの連続繊維は補強部材２の断面内で位置が連続的に変動するものとなっており、それぞれの連続繊維の長さの差が小さく抑えられる。したがって、連続繊維間の応力差が小さくなっており、連続繊維間で大きな応力度の差が生じることによる強度の低下を避けることができる。
【００３７】
図５は、本発明に係るプレキャストコンクリート版の接合構造で用いることができる補強部材の他の例を示す概略斜視図及び概略断面図である。また、図６は、図５に示す補強部材の連続繊維の配列状態を示す展開図である。
この補強部材５は、図３及び図４に示す補強部材２と同様に連続繊維を束ね、合成樹脂によって結着したＦＲＰ材である。そして、同様に両端部がプレキャストコンクリート版１に埋め込まれるとともに、プレキャストコンクリート版１の接合端面から突き出した部分がループ状になっている。この補強部材５は、図５に示すように、プレキャストコンクリート版に埋め込まれる直線状の部分２１も断面が扁平な形状となっており、ループ状に湾曲した部分２２では、幅が拡大するものである。
【００３８】
この補強部材５も、多数の連続繊維を束ねた複数の紐状体５ａを組紐状に編み上げられているが、図３及び図４に示す補強部材２と編み方が異なるものとなっており、いわゆる平組紐とするものである。つまり、図６に示すように、それぞれの紐状体５ａは、扁平となった幅内において補強部材の軸線に対して傾斜する方向に配列され、両側縁間で繰り返し反復移動してジグザグ形状となっている。そして、両側縁間で交叉するそれぞれの紐状体が互いに編み合わされたものである。これらの紐状体５ａは、湾曲する部分２２では紐状体間の間隔を粗くし、幅を拡大するものとなっている。
このような補強部材５をプレキャストコンクリート版１の接合構造に用いても、図３及び図４に示す補強部材２を用いたときと同様の効果を得ることができる。
【００３９】
図７は、本発明に係るプレキャストコンクリート版の接合構造で用いることができる補強部材の他の例を示す概略斜視図及び概略断面図である。また、図８は、図７に示す補強部材の連続繊維の配列状態を示す展開図である。
この補強部材６は、束ねられた連続繊維を合成樹脂によって結着したＦＲＰ材であるが、プレキャストコンクリート版１に埋め込まれる直線状の部分３１では、連続繊維がほぼ平行に配列された状態で束ねられ、断面の形状はほぼ円形となっている。そして、プレキャストコンクリート版１の接合端面から突き出してループ状に湾曲する部分３２では連続繊維が幅方向に拡がるように配列されて扁平な断面形状となっている。
【００４０】
束ねられた連続繊維は、補強部材６の幅が拡大された範囲の始点と終点との間で、各連続繊維の位置が中心軸線回りに１８０°回転した位置に移動する。つまり、幅が拡大する範囲で連続繊維の束が１８０°ねじられている。そして、図８に示すように、それぞれの連続繊維６ａは拡大された幅内で緩やかに曲線を描きながら扁平な断面形状を形成するものとなっており、このように配列された状態で合成樹脂が連続繊維間に含浸されている。
【００４１】
上記連続繊維６ａは、補強部材６の幅が拡大され、断面が扁平な形状となった範囲では、展開図上で正弦曲線又はこれに近似する曲線を描き、湾曲する部分３２でほぼ半波長となる。そして、それぞれの連続繊維６ａが展開図上で描く曲線の位相が少しずつずれていることによって、軸線方向にほぼ均等な断面形状で連続繊維６ａが分布するものとなっている。
なお、図８に曲線で示す連続繊維６ａは，束ねられた多数の連続繊維の一部を代表して示すものであり、実際の補強部材６では、図８中に示す複数の連続繊維６ａの間にも多数の連続繊維が存在している。
【００４２】
このような補強部材６では、湾曲する部分３２の一方の端部３２ａで湾曲する部分の外周側にあった連続繊維が他方の端部３２ｂで内周側となり、一方の端部３２ａで内周側にあった連続繊維は他方の端部３２ｂで外周側となる。したがって、湾曲した部分３２の間で連続繊維のそれぞれはほぼ同じ長さとなり、湾曲する部分３２に引張力が作用したときに、それぞれの連続繊維間で応力度に大きな差が生じるのを抑えることができる。
また、このような湾曲する部分３２で幅が拡大されたＦＲＰ材をプレキャストコンクリート版の接合構造に補強部材として用いることによって、図３及び図４に示す補強部材２を用いたときと同様の効果を得ることができる。
【００４３】
また、本発明に係るプレキャストコンクリート版の接合構造に、図９に示すＦＲＰ材を補強部材として用いることもできる。
この補強部材７では、連続繊維が複数の束７ａに別けられ、図９（ｂ）に示すようにこれらの束７ａが平たく並べられている。そして、これらの束７ａは、扁平な形状が維持されるように横糸４３で拘束され、柔軟に変形する薄い筒状体４４の内側に挿入されている。このような補強部材７が、図９（ａ）示すように扁平な面が曲面を形成するように湾曲し、筒状体４４の内側には連続繊維を結着するための合成樹脂が充填されて連続繊維の束７ａに含浸されている。
【００４４】
この補強部材７の湾曲した部分４２の両側にある直線状の部分４１がプレキャストコンクリート版に埋め込まれ、直線状の部分４２の一部及び湾曲した部分４２がプレキャストコンクリート版の接合面から突き出すように配置されるものである。
上記連続繊維の束７ａのそれぞれは、連続繊維がほぼ平行に配列されたものであってもよいが、湾曲した部分４２の軸線が描く円弧とほぼ同じ長さで、軸線回りに１８０°回転するピッチで撚りが入れられているものとするのが望ましい。このように撚りを導入することにより、湾曲する部分４２で連続繊維のそれぞれの長さの差が小さく抑えられる。これにより、連続繊維間の応力度の差を小さく抑えることが可能となる。
【００４５】
このような補強部材７を用いたプレキャストコンクリート版の接合構造においても、補強部材７の腐食による接合部の劣化が抑制されるとともに、補強部材７は扁平な断面形状を有することによって湾曲する部分４２で広い幅に支圧力が作用することになる。したがって、支圧力を低減すること又は湾曲する範囲を小さく抑えてプレキャストコンクリート版の厚さを小さくすることが可能となる。
【００４６】
以上に説明したプレキャストコンクリート版の接合構造は、本発明の実施の形態であって、本発明はこれらに限定されるものではない。したがって、本発明の範囲内で材料、部材の形状、寸法等を適宜に変更して実施することができる。
例えば、接合する２つのプレキャストコンクリート版の対向する接合面は、鉛直な面に限らず、下側で間隔が縮小されるように傾斜してものであってもよいし、下部が両側から突き出して接合部のコンクリートを打設するときの型枠として機能するものであってもよい。
また、補強部材を構成する連続繊維の配列は、少なくとも湾曲する部分で幅が大きくなるように扁平な形状としたものであれば、他の配列とすることもできる。
【符号の説明】
【００４７】
１：プレキャストコンクリート版，  １ａ：プレキャストコンクリート版の接合端面，  ２：補強部材，  ２ａ：連続繊維を束ねた紐状体，  ３：横方向補強部材，  ４：接合部コンクリート，  ５：補強部材，  ５ａ：連続繊維を束ねた紐状体，  ６：補強部材，  ６ａ：連続繊維  ７：補強部材，  ７ａ：連続繊維の束，
１１：補強部材のプレキャストコンクリート版に埋め込まれる直線状の部分，  １２：補強部材の湾曲した部分，
２１：補強部材の直線状の部分，  ２２：補強部材の湾曲した部分，
３１：補強部材の直線状の部分，  ３２：補強部材の湾曲した部分，
４１：補強部材の直線状の部分，  ４２：補強部材の湾曲した部分，  ４３：横糸，  ４４：筒状体，
５１：鉄筋
【図１】
2019127770.tif 000003
【図２】
2019127770.tif 000004
【図３】
2019127770.tif 000005
【図４】
2019127770.tif 000006
【図５】
2019127770.tif 000007
【図６】
2019127770.tif 000008
【図７】
2019127770.tif 000009
【図８】
2019127770.tif 000010
【図９】
2019127770.tif 000011
【図１０】
2019127770.tif 000012